Brevet FR2762607A1 — publié le 19981030

SYST ME MONOCOMPOSANT A BASE DE LATEX CORÉACTIFS CONDUISANT A DES REV TEMENTS R TICULABLES A TEMPERATURE AMBIANTE ET POST-RÉTICULABLES PAR TRAITEMENT THERMIQUE ET LEUR APPLICATION DANS LE DOMAINE DES REV TEMENTS La présente invention porte sur un système monocomposant à base d'un mélange de latex coréactifs, conduisant à des revêtements réticulables à température ambiante et post-réticulables par traitement thermique. L'industrie des revêtements (peinture, adhésifs, papier, cuir, textile) utilise des latex comme liants dans des formulations filmogènes qui nécessitent dans certains cas une post-réticulation destinée à améliorer les propriétés des revêtements obtenus, en particulier au niveau de leur tenue aux solvants et de leurs propriétés mécaniques, et à réduire le collant superficiel, ce qui permet de diminuer, dans le cas des peintures extérieures, le potentiel de salissure. Cette étape de post-réticulation doit être adaptée au domaine d'application et aux conditions de mises en oeuvre (le domaine des peintures ne permet pas d'envisager de traitement thermique du revêtement, alors que l'industrie textile utilise couramment des procédés de thermoréticulation à des températures de l'ordre de 160'C). Quelle que soit l'application visée, l'objectif est néanmoins d'obtenir un système le plus réactif possible à la température la plus basse possible, tout en étant monocomposant, c'est-à-dire prêt à l'emploi et stable au stockage, les deux exigences étant bien souvent antagonistes. Par ailleurs, les contraintes en matière de protection des personnes et de l'environnement font qu'un autre objectif consiste à réduire les émissions de composés organiques volatils, comme les solvants utilisés pour la plastification temporaire des latex (diminution de la température de filmification sans diminution de la température de transition vitreuse du copolymère et donc sans diminution des propriétés mécaniques du film), le formol, etc... La Société déposante a maintenant découvert un mélange de latex capable de répondre à l'ensemble de ces objectifs, car il est stable au stockage et il conduit à des films réticulables à température ambiante, cette réticulation étant activée par un traitement thermique à haute température qui n'entraîne qu'un faible dégagement de formol. Les deux latex qui composent le mélange selon l'invention sont des latex fonctionnalisés, l'un par un groupement de type uréido, et l'autre par un groupement du type N-alkylol. Une fois synthétisés, ces latex peuvent être mélangés sans que la réaction entre les fonctions précitées de chacun d'eux ne se produise au cours du stockage, et ils conduisent pendant ou après la coalescence à température ambiante à un film réticulé qui présente des propriétés améliorées par rapport aux latex de base, ladite réticulation pouvant être activée par un traitement thermique. La découverte de cette combinaison de latex est d'autant moins évidente qu'il ne suffit pas que les fonctions précitées réagissent entre elles seulement pendant ou après la coalescence, car il faut encore que la cinétique de réticulation ne perturbe pas la coalescence des particules et donc la formation du film - une trop grande vitesse de réticulation pourrait en effet gêner la formation du film et rendre un système inutilisable. Par le brevet américain US-A-5 071 902 et la demande de brevet européen EP-A-488 605, on connait l'utilisation de monomères à fonction uréido en association avec du N-méthylol acrylamide par copolymérisation, en vue de l'obtention de latex conduisant à des films thermoréticulables présentant des teneurs en formol libre et libérable réduites. Ces deux documents concernent le piégeage du formol libéré par le Nméthylol acrylamide par le monomère à fonction uréido sans altération de la réticulation du film par le N-méthylol acrylamide, et ne mentionnent absolument pas la possibilité d'obtenir un système réactif Nalkylol/uréido. Le système selon la présente invention et de tels latex connus 'difonctionnels" se comportent tout à fait différemment; ainsi, l'Exemple 3 ci-après montre bien l'impossibilité d'augmenter la réticulation par un traitement thermique dans le cas o l'on utilise un tel latex connu "difonctionnel". Dans le système de l'invention, le N- alkylol amide ou similaire ne réagit plus avec lui-même comme c'est le cas avec le processus classique, l'absence de libération de formol s'expliquant dans ce cas par le fait que le N-alkylol acrylamide ou similaire réagit avec les groupements uréido par un autre mécanisme, lequel ne met pas en jeu d'étape de formation de formol. La présente invention a donc d'abord pour objet un système monocomposant à base de latex coréactifs, susceptible de conduire à des revêtements réticulables à basse température et post- réticulables par traitement thermique, ledit système étant constitué par le mélange de deux dispersions de particules, (A) et (B), obtenues chacune par polymérisation en émulsion en milieu aqueux d'une composition de monomères respectivement A et B, (a) au moins un monomère à insaturation éthylénique polymérisable par voie radicalaire, comportant un groupe fonctionnel -N-C-NH-, X représentant O ou S, III X entrant dans la composition de monomères A; et (b) au moins un monomère à insaturation éthylénique polymérisable par voie radicalaire, comportant un groupe fonctionnel N-alkylol ou N-alkylol masqué entrant dans la composition de monomères B. Les monomères (a) peuvent être choisis parmi ceux représentés par les formules (I) à (III) ci-après: R2 R2 R1-N-C-N-H (I) X A / \ R1 - N NH (II) \ / C Il X x R1 -A 2 /\ R - N NH (III) \ / C Il X x dans lesquelles: - X représente 0 ou S; R1 est un groupement à insaturation éthylénique, polymérisable par voie radicalaire; - R2 est un atome d'hydrogène ou un groupe alkyle en Cl-C8; et - A est une chaîne alkylene à 2 ou 3 atomes de carbone qui peut être substituée par alkyle inférieur et/ou hydroxy et/ou alcoxy en C1-C4, et/ou qui peut être interrompue par carbonyle. Le groupement R1 ci-dessus peut être choisi parmi les groupes: À CH2=CH- * CH2=CH-CH2- CH3 * CH2=C-CH2- * CH2=CH-C- I1 O CH3 0 OH 1I * CH2=CH-CH2-O-CH2-CH-CH2- * R3-A1-Alk- ou: - R3 représente hydrogène, 3-alkyloxy-2- hydroxypropyle, vinyle, méthacryloyle, acryloyle ou méthacryloyloxyacéto A1 représente O, NH ou NR4; - R4 représente 3-allyloxy-2- hydroxypropyle lorsque R3 représente 3-allyloxy-2-hydroxypropyle; - Alk représente une chaîne alkylène en C2-C8; et * 2-(O-carboxyacrylamido)éthyle. A titre d'exemples de monomères (a), on peut citer la N-(2méthacryloyloxyéthyl) éthylène urée, la N-(2-acryloyloxyéthyl) éthylène urée, la25 N-(methacrylamidométhylène) éthylène urée, la N-(acrylamidométhylène)-éthylène urée, la N-($-méthacrylamidoéthyl)-éthylène urée, la N-(P-acrylamidoéthyl)-éthylène urée, la N-vinyl-éthylène urée, la N-vinyloxyéthyl-éthylène urée, la30 N-[P- méthacryloyloxyacétamido)-éthyl]-N,N'-éthylène urée, la N-[$acryloyloxyacétamido)-éthyl]-éthylène urée, la 1-[2-[[2-hydroxy-3(2-propényloxy)propyl]amino]éthyl]-2- imidazolidone, la Nméthacrylamidométhyl urée, la N-méthacryloyl urée, le N-(3-[1,3-diazacyclohexan-2-one]-35 propyl)méthacrylamide, la N-hydroxyéthyléthylène urée, la N-aminoéthyl éthylène urée, la N-(3-allyloxy-2- hydroxypropyl)aminoéthyl éthylène urée, la N- méthacrylaminoéthyl éthylène urée, la N-acrylaminoéthyl éthylène urée, la N-méthacryloxyacétoxyéthyl éthylène urée, la N-méthacryloxy-acétaminoéthyl éthylène urée et la N-di(3- allyloxy-2-hydroxy-propyl)aminoéthyl éthylène urée, la N-(2-acryloyl-oxyéthyl)éthylène urée, la N-méthacrylamidométhyl urée, et les allyl alkyl éthylene urées. Un monomère (a) particulièrement préféré est la N-(2-méthacryloyloxyéthyl)-éthylène urée (1-(2-méthacryloyl- oxy éthyl)-imidazolin-2-one). Quant aux monomères (b), ils peuvent être choisis parmi les Nméthylolamides d'acides carboxyliques insaturés ayant 3 à 10 atomes de carbone, tels que le N-méthylolacrylamide et le N- méthylolméthacrylamide, le N-méthylolmaléimide, l'acide N- méthylolmaléinamique, les esters d'acide N-méthylolmaléinamique, les N- méthylolamides des acides vinyl aromatiques, tels que le N-méthylol-p- vinylbenzamide, et, à titre de monomères (b) à groupes N-alkylol masqués, les N-(alcoxy inférieur méthyl)amides de l'acide acrylique et/ou méthacrylique. Les monomères (b) préférés sont le N-méthylolacrylamide et le N-méthylol méthacrylamide. De préférence, le ou les monomères (a) et (b) représentent de 0,5 à 10% en poids, en particulier de i à % en poids, de la composition de monomères respectivement A et B. Les monomères (a) et (b) peuvent être introduits de façon homogène avec les autres monomères ou dans des gradients de compositions qui permettent de conduire à des produits ayant des densités de fonctions différentes. Les proportions des deux latex coréactifs selon la présente invention sont choisies telles que la proportion du polymère (A) est comprise entre 5 et 95% en poids, en particulier entre 25 et 75% en poids, des polymères (A) et (B), et la proportion du polymère (B) est comprise entre 95 et 5% en poids, en particulier entre 75 et 25% en poids des polymères (A) et (B), les extraits secs de chacune des dispersions étant généralement compris entre 20 et 60% en poids. Par ailleurs, la dimension des particules de chacune des dispersions (A) et (B) est notamment comprise entre 50 et 500 nm. Les monomères autres que les monomères (a) et (b) des deux dispersions de particules (A) et (B) de l'invention ne sont pas critiques, dès l'instant o les températures de transition vitreuse (Tg) des copolymères résultants ont été adaptées au domaine d'application visé. La combinaison de monomères capables de conduire à des homopolymeres ayant différentes températures de transition vitreuse permet ainsi de régler la température de transition vitreuse de chacun des copolymères obtenus, c'est-à-dire par la combinaison de monomères conduisant à des Tg élevées avec des monomères conduisant à de basses Tg, ce qui est bien connu de l'homme du métier. A titre d'exemples de monomères capables de conduire à des homopolymères ayant une basse Tg, on peut citer l'acrylate d'éthyle, l'acrylate de butyle, l'acrylate de 2-éthyl hexyle, l'acrylate de nonyle, le vinyl 2éthyl hexanoate, etc. A titre d'exemples de monomères capables de conduire à des homopolymères ayant une température de transition vitreuse élevée, on peut citer le méthacrylate de méthyle, l'acetate de vinyle, le styrène, l'acide acrylique, l'acide méthacrylique, l'acrylamide, etc. Les deux latex selon l'invention sont préparés par polymérisation en émulsion dans les conditions bien connues de l'homme du métier. Ainsi, la réaction est préférentiellement conduite sous atmosphère inerte en présence d'amorceurs radicalaires. Le système d'amorçage utilisé peut être un système Red-Ox tel que K2S20o8, (NH4)2S208 / Na2S205, Na2SO3, un système thermique tel que (NH4)2S208, les quantités utilisées étant comprises entre 0,2 et 1,0% en poids par rapport à la masse totale des monomères, préférentiellement entre 0,25 et 0,5% en poids. La réaction de polymérisation en émulsion selon l'invention est menee a une température comprise entre 65 et 'C et est fonction de la nature du système d'amorçage utilisé: 65-75'C pour les systèmes Red-Ox à base de peroxodisulfate et de métabisulfite, 70-85'C pour les systèmes thermiques à base de peroxodisulfate seul. La préparation des dispersions selon l'invention est effectuée de préférence selon un procédé de type semi- continu, permettant de limiter les dérives de composition qui sont fonction des différences de réactivité des différents monomères. L'introduction des monomères sous forme d'une préémulsion avec une partie de l'eau et des tensio-actifs est ainsi généralement réalisée sur une période de temps de 3 heures 30 à 5 heures. Il est également utile, bien que non indispensable, d'effectuer un ensemencement de 1 à 15% des monomères. Les systèmes émulsifiants utilisés dans le procédé de polymérisation en émulsion selon l'invention sont choisis dans la gamme des émulsifiants possédant une balance hydrophile/lipophile adaptée. Les systèmes préférés sont constitués par l'association d'un tensio-actif anionique, tel que le laurylsulfate de sodium, les nonylphénol sulfates éthoxylés en particulier à 20 - 25 moles d'oxyde d'éthylène, le benzène dodécylsulfonate et les alcools gras éthoxylés sulfates, et d'un tensioactif non ionique, tel que les nonylphénols éthoxylés en particulier à 10 - 40 moles d'oxyde d'éthylène et les alcools gras éthoxylés. La quantité totale d'émulsifiant est généralement comprise dans la gamme de 1 à 5% en poids et préférentiellement de 2 à 4% en poids par rapport aux monomeres. Les mélanges des dispersions (A) et (B) selon l'invention sont réalisés à la température ambiante. Les films issus des mélanges de latex selon l'invention ont été analysés tels qu'obtenus après séchage à la température ambiante, puis après un traitement thermique supplémentaire de 15 minutes à 160C. Les propriétés des films qui ont été évaluées sont la résistance aux solvants qui est déterminée par des mesures de pourcentages d'insolubles d'éprouvettes immergées dans l'acétone a température ambiante pendant 24h et du pourcentage d'acétone absorbé par ces mêmes éprouvettes, appelé aussi "indice de gonflement", ainsi que les propriétés mécaniques du film au travers d'un test de traction (détermination de la contrainte et de l'allongement à la rupture). Le degré de réticulation des films - qui gouverne les bonnes propriétés applicatives de celui-ci - est caractérisé par un taux d'insolubles le plus élevé possible, un indice de gonflement le plus faible possible, ainsi qu'une contrainte et un allongement à la rupture les plus élevés possibles. L'existence d'une réticulation à température ambiante du film lors de la coalescence est mise en évidence par un film issu de mélange conduisant à des propriétés supérieures à celles des latex de départ alors que l'existence d'une réticulation en température du film est mise en évidence par la comparaison des propriétés avant et après traitement thermique. Dans ces conditions, il a été observé que les mélanges de latex coréactifs selon l'invention conduisent à des films qui réticulent à température ambiante et présentent donc des propriétés améliorées. La bonne stabilité au stockage des mélanges de latex, autrement dit la possibilité de produire des systèmes monocomposants, est vérifiée par la détermination des propriétés d'un film obtenu à partir du mélange ayant subi un stockage de 10 jours à 60'C et la comparaison de ces propriétés avec les propriétés du film issu du mélange fraîchement préparé. La stabilité des latex est également vérifiée par un suivi des caractéristiques de base du latex, à savoir la taille des particules, la viscosité, etc... Les propriétés des films issus des mélanges de l'invention avant et après traitement thermique pendant minutes à 160'C sont égales quel que soit le traitement subi par les mélanges de latex (mélange frais ou ayant subi un traitement de 10 jours à 60'C), montrant la bonne stabilité au stockage des mélanges. La présente invention porte également sur l'utilisation du système monocomposant à base de latex coréactifs tel que défini ci-dessus comme liant dans des compositions destinées à constituer un revêtement réticulable, tel qu'une peinture dans le domaine du bâtiment, un vernis ou un apprêt pour cuirs, un apprêt pour textile, un vernis de protection pour bois, ou dans des compositions pour le couchage du papier; comme liant et/ou agent d'imprégnation pour diverses matières textiles tissées ou non-tissées; papier, carton, nappes de fibres; et comme adhésif notamment dans l'industrie du bois. Les Exemples suivants illustrent la présente invention sans toutefois en limiter la portée. Dans ces Exemples, les parties et pourcentages sont en poids sauf indication contraire. A l'Exemple 1, les quantités des ingrédients des formulations et des monomères sont exprimées en parties de matières actives. Exemple 1: Synthèse de latex A, B et C Mode opératoire qenéral Dans un réacteur de 3 1, équipé d'une circulation d'eau chaude dans la double enveloppe, d'une agitation centrale et d'un condenseur, on introduit un pied de cuve25 formulé comme suit: Eau................................... 54,00 parties * Alcool gras éthoxylé sulfate de sodium à 32% dans l'eau...................... 0,25 * Alcool gras éthoxylé à 65% dans l'eau...................... 0,05 On homogénéise et on porte a 75'C. Lorsque la température du pied de cuve atteint 'C, on coule, en l'espace de 4 heures, la préemulsion et la solution d'amorceur, formulées comme suit: Préémulsion * Eau.................................. 62,00 parties * Alcool gras éthoxylé sulfate de sodium a 32% dans l'eau........... 2, 25 " * Alcool gras éthoxylé à 65% dans l'eau..................... 0,45 " * Monomères............................ 100,00 " (' Bicarbonate de sodium NaHCO3......... 0,20 ") Solution d'amorceur * Eau................................. 6,00 parties Persulfate de sodium................. 0,30 " On laisse réagir une heure supplémentaire à 75'C. On refroidit jusqu'à la température ambiante et on filtre sur une toile de 100 Mm. PréDaration des latex A. B et C On a synthétisé les latex A, B et C à partir des monomères respectivement A, B et C tels qu'indiqués dans le Tableau 1, dans lequel sont également indiquées les caractéristiques des latex obtenus. Tableau 1 Monomères A B C * Acrylate d'éthyle.............. 90.. 97 54,7 * Méthacrylate de méthyle.... ............ 33,3 * Acide acrylique.......................... 5, 0..DTD: * 1-(2-méthacryloyloxyéthyl)- imidazolin-2-one en solution à % dans le méthacrylate de méthyle, commercialisé par la Société "ELF ATOCHEM" sous la dénomination "NORSOCRYL 104"...... 10..... 5,0 ò N-méthylolacrylamide en solution aqueuse à 48%............. 3..2,0 NaHCO3 non oui non Latex A B C Extrait sec () 45,3 44,0 44,6 pH 1,6 6,1 1,9 Diamètre (nm) 141 134 158 Viscosité (mPa.s) rapportés dans le Tableau 2. De la même façon, on a déterminé le degré de post- réticulation thermique sur des films obtenus à partir des latex respectivement A, B et C, séchés comme précédemment, puis soumis à un traitement thermique pendant 15 minutes à 'C. Les résultats sont également indiqués dans le Tableau 2. Tableau 2 Film obtenu à partir du latex A B C Indice de gonflement (23'C) (%)10,9 30,3 3,3 Indice de gonflement (160'C) (%) 8,3 5,6 3,1 % Insolubles (23'C) 72,3 72,4 95,3 % Insolubles (160'C) 90,5 90,7 96,1 Le film de latex A présente un certain degré de pré-réticulation et une légère aptitude à la post-réticulation thermique, alors que le film de latex B n'est que légèrement pré-réticulé, mais présente une excellente aptitude à la réticulation thermique. Quant au latex C, il est très fortement pré-réticulé, aucune post-réticulation n'étant observée. Exemple 3: Mélange de latex coréactifs On a mélangé à température ambiante les latex A et B dans la proportion 50:50. Les caractéristiques du film provenant de ce mélange ont été examinées comme à l'Exemple 2: après séchage à 23'C, 50% HR, puis après traitement thermique pendant 15 minutes à 160'C. Les résultats sont rapportés dans le Tableau 3, lequel reprend également, à des fins de comparaison, les données du Tableau 2. L '06 ta' 'L 9 ú E '0E 001 0 1 'ú6 Z 'Z6 >,'à 9 'L OS OS z '06 'L ú '8 6 'O 0 001 O (%) (D.091) (%) (D.;) ú)u ( observée. ExemDle 4: Propriétés mécaniques Les propriétés mécaniques du film issu du mélange N'2 sont comparées aux propriétés mécaniques des films obtenus à partir des latex A et B, à l'aide d'un test de traction réalisé selon la norme ISO 527. Les résultats sont présentés dans le Tableau 4. Tableau 4 Film obtenu Allongement à Contrainte à Allongement Contrainte à à partir du la rupture (%) la rupture à la rupture la rupture latex séchage 23'C (MPa) (%) (MPa) séchage 23'C recuit 160'C recuit 160'C A 488 1,15 440 0,64 B 347 1,93 134 1,3 Mélange N'2 306 1,9 214 1,57 Exemple 5: Stabilité au stockage Le mélange N'2 est placé 10 jours à 60'C, puis refroidi à température ambiante. Un nouveau film est alors préparé comme précédemment par séchage du latex à 23'C. La résistance à l'acétone du film avant et après traitement thermique est comparée à celle du film issu du mélange frais, les résultats étant présentés dans le Tableau 5. Tableau 5 Film obtenu à Indice de Indice de % insolubles % insolubles partir du gonflement gonflement (23'C) (160'C) latex (23'C) (%) (160'C) (a) Mélange N'2 7,6 4,4 92,2 93,1 Mélange N'2 6,1 4,3 86,9 93,9 (10j; 60'C) _9, Les propriétés du film après vieillissement accéléré du latex pendant 10 jours à 60'C sont sensiblement équivalentes à celle du film obtenu sur le latex frais. Exemple 6: Dosaqce de formol Le formol libérable est déterminé par analyse chromatographique en soumettant un film à un traitement thermique de 30 minutes à 160'C, les composés dégagés étant piégés dans une solution aqueuse contenant du dinitrophényl hydrazide destiné à dériver le formol. La solution aqueuse recueillie dans le piège est analysée en chromatographie en phase vapeur. Le formol libre est obtenu par différence entre le formol libérable et le formol total, ce dernier étant obtenu en soumettant un échantillon de latex au même traitement que précédemment. Les résultats sont présentés dans le Tableau 6. Tableau 6 Film obtenu à Formol libre Formol libérable partir du latex (ppm) (ppm) A B 339 197 C 74 26 Mélange N'2 109 23 Le mélange N'2 conduit à des taux de formol comparables à ceux que donne le latex C, mais présente l'avantage de conduire à des films post-réticulables comme on l'a vu ci-dessus. REVENDICATIONS 1 - Système monocomposant à base de latex coréactifs, susceptible de conduire à des revêtements réticulables à basse température et postréticulables par traitement thermique, ledit système étant constitué par le mélange de deux dispersions de particules, (A) et (B), obtenues chacune par polymérisation en émulsion en milieu aqueux d'une composition de monomères respectivement A et B, (a) au moins un monomère à insaturation éthylénique polymérisable par voie radicalaire, comportant un groupe fonctionnel -N-C-NH-, X représentant O ou S, X IIl entrant dans la composition de monomères A; et (b) au moins un monomère à insaturation éthylénique polymérisable par voie radicalaire, comportant un groupe fonctionnel N-alkylol ou N-alkylol masqué, entrant dans la composition de monomères B. 2 - Système selon la revendication 1, caractérisé par le fait que le ou les monomères (a) sont choisis parmi ceux représentés par les formules (I) à (III) ci- après: R2 R2 l l R1-N-C-N-H (I) il X A R1 - N NH (II) \ / C Il X R1 -A / \ R2 N NH (III) \ / C Il X dans lesquelles: - X représente O ou S; - R1 est un groupement à insaturation éthylénique, polymérisable par voie radicalaire; - R2 est un atome d'hydrogène ou un groupe alkyle en C1- C8; et - A est une chaîne alkylène à 2 ou 3 atomes de carbone qui peut être substituée par alkyle inférieur et/ou hydroxy et/ou alcoxy en C1-C4, et/ou qui peut être interrompue par carbonyle. 3 - Système selon la revendication 2, caractérisé par le fait que R1 est choisi parmi les groupes: * CH2=CH- CH2=CH-CH2- CH3 I a CH2=C- CH2 - * CH2=CH-C- CH3 I * CH2=C-C- OH I * CH2=CH-CH2-O-CH2-CH-CH2- * R3-Al-Alk- o - R3 représente hydrogène, 3-alkyloxy-2- hydroxypropyle, vinyle, méthacryloyle, acryloyle ou méthacryloyloxyacéto; - A' représente O, NH ou NR4; R4 représente 3-allyloxy-2- hydroxypropyle lorsque R3 représente 3-allyloxy-2-hydroxypropyle; - Alk représente une chaîne alkylène en C2-C8; et * 2-(O-carboxyacrylamido)éthyle. 4 - Système selon l'une des revendications 2 et 3, caractérisé par le fait que le ou les monomères (a) sont choisis parmi la N-(2-méthacryloyloxyéthyl) éthylène urée, la N-(2acryloyloxyéthyl) éthylène urée, la N- (méthacrylamidométhylène) éthylène urée, la15 N- (acrylamidométhylène)-éthylène urée, la N-(Pméthacrylamidoéthyl)-éthylène urée, la N-(3- acrylamidoéthyl)-éthylène urée, la N-vinyl-éthylène urée, la N-vinyloxyéthyl-éthylène urée, la N- [méthacryloyloxyacétamido)-éthyl] -N,N'-éthylène urée, la20 N- [0acryloyloxyacétamido) -éthyl] -éthylène urée, la 1-[2-[[2-hydroxy-3(2-propényloxy)propyl]amino]éthyl]-2- imidazolidone, la Nméthacrylamidométhyl urée, la N-méthacryloyl urée, le N-(3-[1,3diazacyclohexan-2-one]- propyl)méthacrylamide, la N- hydroxyéthyléthylène urée, la25 N-aminoéthyl éthylène urée, la N-(3-allyloxy-2hydroxypropyl)aminoéthyl éthylène urée, la N-méthacrylaminoéthyl éthylène urée, la N-acrylaminoéthyl éthylène urée, la N-méthacryloxyacétoxyéthyl éthylène urée, la N- méthacryloxy-acétaminoéthyl éthylène urée et la N-di(3-allyloxy-2- hydroxy-propyl)aminoéthyl éthylène urée, 1 a N-(2-acryloyl-oxy- éthyl)éthylène urée, la N-méthacrylamidométhyl urée, et les allyl alkyl éthylène urées. 5 - Système selon la revendication 4, caractérisé par le fait que le monomère (a) est la N-(2-méthacryloyloxyéthyl)-éthylène urée (1-(2-méthacryloyloxyéthyl)-imidazolin-2-one). 6 - Système selon l'une des revendications 1 à 5, caractérisé par le fait que le ou les monomères (b) sont choisis parmi les N-méthylolamides d'acides carboxyliques insaturés ayant 3 à 10 atomes de carbone, tels que le N-méthylolacrylamide et le N- méthylolméthacrylamide, le N-méthylolmaléimide, l'acide N- méthylolmaléinamique, les esters d'acide N-méthylolmaléinamique, les N- méthylolamides des acides vinyl aromatiques, tels que le N-méthylol-p- vinylbenzamide, et les N-(alcoxy inférieur-méthyl)amides de l'acide acrylique et/ou méthacrylique. 7 - Système selon la revendication 6, caractérisé par le fait que le monomère (b) est le N-méthylol(méth)acrylamide. 8 - Système selon l'une des revendications 1 à 7, caractérisé par le fait que le ou les monomères (a) et (b) représentent de 0,5 à 10% en poids de la composition de monomères respectivement A et B. 9 - Système selon l'une des revendications 1 à 7, caractérisé par le fait que les proportions des deux latex coréactifs sont choisies telles que la proportion du polymère (A) est comprise entre 5 et 95% en poids des polymères (A) et (B), et la proportion du polymère (B) est comprise entre 95 et 5% en poids des polymères (A) et (B), les extraits secs de chacune des dispersions étant compris25 entre 20 et 60% en poids. - Système selon l'une des revendications 1 à 9, caractérisé par le fait que la dimension des particules de chacune des dispersions (A) et (B) est comprise entre 50 et 500 nm. 11 - Système selon l'une des revendications 1 à , caractérisé par le fait que les monomères autres que les monomères (a) et (b) des deux dispersions de particules (A) et (B) sont choisis pour que les températures de transition vitreuse (Tg) des copolymères résultants soient adaptées au domaine d'application visé, par la combinaison de monomères capables de conduire à des homopolymères ayant une Tg élevée avec des monomères capables de conduire à des homopolymères ayant une basse Tg. 12 - Système selon la revendication 11, caractérisé par le fait que les monomères capables de conduire à des homopolymères ayant une basse Tg sont choisis parmi l'acrylate d'éthyle, l'acrylate de butyle, l'acrylate de 2-éthyl hexyle, l'acrylate de nonyle, le vinyl 2- éthyl hexanoate; et les monomères capables de conduire à des homopolymères ayant une Tg élevée sont choisis parmi le méthacrylate de méthyle, l'acétate de vinyle, le styrène, l'acide acrylique, l'acide méthacrylique, l'acrylamide. 13 - Utilisation d'un système monocomposant à base de latex coréactifs, tel que défini à l'une des revendications 1 à 12, comme liant dans des compositions destinées à constituer un revêtement réticulable, tel qu'une peinture dans le domaine du bâtiment, un vernis ou un apprêt pour cuirs, un apprêt pour textile, un vernis de protection pour bois, ou dans des compositions pour le couchage du papier; comme liant et/ou agent d'imprégnation pour diverses matières textiles tissées ou non-tissées, papier, carton, nappes de fibres; et comme adhésif, notamment dans l'industrie du bois.